REVENDICATIONS 1.- Procédé pour préparer une préforme destinée à être utilisée dans un composite à matrice métallique, comprenant les étapes suivantes (a) former une suspension du matériau de renfort avec du fluorure de magnésium dans une solution aqueuse de chlorure de magnésium ; (b) verser la suspension dans un moule ; (c) laisser prendre la suspension dans le moule pour procurer une préforme crue mise en forme ; (d) sécher la préforme crue pour enlever l'eau ; et (e) cuire la préforme crue à une température d'environ 1100 C pour procurer une préforme finie, dans laquelle le liant est du fluorure de magnésium fritté. 2.- Procédé pour fabriquer un composite à matrice métallique, comprenant les étapes suivantes (a) former une suspension du matériau de renfort avec du fluorure de magnésium dans une solution aqueuse de chlorure de magnésium ; (b) verser la suspension dans un premier moule ; (c) laisser prendre la suspension dans le premier moule pour procurer une préforme crue ; (d) sécher la préforme crue pour enlever l'eau ; (e) cuire la préforme crue à une température d'environ 1100 C pour procurer une préforme finie, dans laquelle le liant est du fluorure de magnésium fritté ; (f) placer la préforme dans un deuxième moule ; (g) infiltrer la préforme dans le deuxième moule avec du métal en fusion pour procurer un composite métallique. 3.- Composite de magnésium ou d'alliage de magnésium, comprenant une préforme de renfort liée avec du fluorure de magnésium fritté. 4.- Procédé selon la revendication 1, dans lequel le matériau de renfort utilisé dans la préforme est choisi parmi au moins un élément du groupe constitué par le carbone, le graphite, le carbure de silicium, le diborure de titane, le carbure de bore, le nitrure de bore, et des mélanges de ceux-ci. 5.- Procédé selon la revendication 2, dans lequel le matériau de renfort utilisé dans la préforme est choisi parmi au moins un élément du groupe constitué par le carbone, le graphite, le carbure de silicium, le diborure de titane, le carbure de bore, le nitrure de bore, et des mélanges de ceux-ci. 6.- Composite selon la revendication 3, dans lequel le matériau de renfort utilisé dans la préforme est choisi parmi au moins un élément du groupe constitué par le carbone, le graphite, le carbure de silicium, le diborure de titane, le carbure de bore, le nitrure de bore, et des mélanges de ceux-ci. 7.- Procédé selon la revendication 1, dans lequel le matériau de renfort utilisé dans l'étape (a) est sous une forme physique choisie parmi au moins l'une du groupe constitué par des particules, des fibres, de l'étoupe, des trichites et des mélanges de celles-ci. 8.- Procédé selon la revendication 2, dans lequel le matériau de renfort utilisé dans l'étape (a) est sous une forme physique choisie parmi au moins l'une du groupe constitué par des particules, des fibres, de l'étoupe, des trichites et des mélanges de celles-ci. 9.- Composite selon la revendication 3, dans lequel le matériau de renfort utilisé dans la préforme est sous une forme physique choisie parmi au moins l'une du groupe constitué par des particules, des fibres, de l'étoupe, des trichites et des mélanges de celles-ci. 10.- Composite selon la revendication 3, dans lequel la préforme comprend un renfort en particules lié par du fluorure de magnésium fritté. 11.- Procédé selon la revendication 1, dans lequel on utilise un moule poreux dans l'étape (b). 12.- Procédé selon la revendication 2, dans lequel on utilise un moule poreux dans l'étape (b). 13.- Procédé selon la revendication 1, dans lequel la préforme crue est séchée à l'air dans un four dans l'étape (d). 14.- Procédé selon la revendication 2, dans lequel la préforme crue est séchée à l'air dans un four dans l'étape (d). 15.- Procédé selon la revendication 1, dans lequel la préforme crue est séchée à l'air dans un four à environ 45 C dans l'étape (d). 16.- Procédé selon la revendication 2, dans lequel la préforme crue est séchée à l'air dans un four à environ 45 C dans l'étape (d). 17.- Procédé selon la revendication 2 dans lequel on utilise un processus de coulée sous pression dans l'étape (g).